(57)【要約】      （修正有）【課題】防湿性能を有するシートにおいて、製造時の加工適性に優れ、且つリサイクルが困難なフィルムを使用せずとも高い防湿性を有する紙を提供する。【解決手段】原紙１の少なくとも片面にサランラテックスからなる防湿層２を塗工する。防湿層の塗工量は１０〜２５ｇ／ｍ２となるように設けることで、高い防湿性能を得ることができる。さらに防湿層の下地として目止め層３を設けておくと、防湿層の塗布量を抑えることができ、効率的に防湿性を発揮することが可能となる。【選択図】図２
0003133128.tif 000002
【実用新案登録請求の範囲】
【請求項１】
紙の少なくとも片面にサランラテックスからなる防湿層を１０〜２５ｇ／ｍ２設けたことを特徴とする防湿紙。
【請求項２】
紙の少なくとも片面に填料とバインダーを含む目止め層を設け、さらに目止め層の表面にサランラテックスからなる防湿層を５〜２５ｇ／ｍ２設けたことを特徴とする防湿紙。
【請求項３】
透湿度が４０ｇ／ｍ２・２４ｈ以下であることを特徴とする請求項１または２に記載の防湿紙。
【考案の詳細な説明】
【技術分野】
【０００１】
本考案は、防湿性を有する紙に関するものである。
【背景技術】
【０００２】
これまでに、防湿性を有する紙としては種々のものが提案されているが、特にポリエチレン等のフィルムを紙と貼合させたものが包装紙等に多用されている。例えば特許文献１では、紙と防湿性合成樹脂フィルムとの貼り合わせによる防湿紙が提案されている。このように紙とフィルムとの貼合により防湿性を得ることが多かった。
【０００３】
しかしながら紙とフィルムを貼合した場合、異質素材が貼り合わせてあるためにカールが生じやすいという問題があった。また、フィルムを用いていることから一般の装置ではリサイクルが困難であった。
【０００４】
そのため、リサイクル性を考慮した防湿紙も提案されている。例えば特許文献２では、古紙回収性を向上させる目的で離解が容易な防湿紙が提案されている。しかしながら、得られる防湿紙は、透湿度の値が高く、充分な防湿性は得られなかった。
【０００５】
【特許文献１】特開平７−１７３７９２号公報
【特許文献２】特開２００６−１１８１０８号公報
【考案の開示】
【考案が解決しようとする課題】
【０００６】
本考案は、高い防湿性を有し、製造時の加工適性に優れ且つリサイクルが容易となる防湿紙を得ることが目的であり、そのためフィルムを用いない防湿紙を提供することを課題とする。
【課題を解決するための手段】
【０００７】
すなわち、本考案の請求項１にかかる考案は、紙の少なくとも片面にサランラテックスからなる防湿層を１０〜２５ｇ／ｍ２設けたことを特徴とする防湿紙である。また、本考案の請求項２にかかる考案は、紙の少なくとも片面に填料とバインダーを含む目止め層を設け、さらに目止め層の表面にサランラテックスからなる防湿層を５〜２５ｇ／ｍ２設けたことを特徴とする防湿紙である。また、本考案の請求項３にかかる考案は、透湿度が５〜４０ｇ／ｍ２・２４ｈであることを特徴とする請求項１または２に記載の防湿紙である。
【考案を実施するための最良の形態】
【０００８】
本考案の構成例を図面に参考に説明する。図１は本考案の防湿紙の構成例であり、１は原紙、２はサランラテックスからなる防湿層を示す。また、図２は原紙１と防湿層２の間に目止め層３を設けたものである。図３は、図２においてさらに防湿層とは反対の面にバックコート層４を設けたものである。
【０００９】
本考案で用いられる原紙は、特に制限はないが、坪量４０〜２５０ｇ／ｍ２の紙又は板紙が適宜使用できる。本考案では防湿層等を塗工するため、原紙にはサイズ性が付与されている方が加工性の面で好ましい。ただし、耐水化剤を多量に含む紙を原紙に用いるとリサイクル性が損なわれる可能性があるので好ましくない。
【００１０】
本考案のサランラテックスからなる防湿層は、いわゆる「サランラテックス」と呼ばれるポリ塩化ビニリデン系ラテックスの塗料を塗工することにより形成され、これにより優れた防湿効果を得ることができる。また、防湿層の形成に用いる塗料には、防湿性を損なわない範囲で増粘剤、消泡剤等の各種助剤を配合することができる。
【００１１】
本考案では、防湿層で用いるサランラテックスが原紙の空隙部分へ必要以上に浸透しないように、防湿層の下に目止め層を設けることができる。この目止め層は、填料とバインダーから成る塗料を塗工して設ける。これにより、原紙表面における繊維間の空隙部に填料が効果的に入り込むことができ、さらには防湿層を塗工する際のハジキを抑えることができる。
【００１２】
目止め層に用いる填料としては、クレー、カオリン、炭酸カルシウム、タルク、二酸化チタン、水酸化アルミニウム、酸化亜鉛、ケイ酸アルミニウム、ケイ酸カルシウム、合成非晶質シリカ、ゼオライト等の無機系填料やスチレン系あるいはアクリル系プラスチックピグメント、ポリエチレン、合成樹脂等の有機系填料が挙げられる。また、目止め層に用いるバインダーとしては、各種ポリビニルアルコール、デンプン類、ゼラチン、カゼイン、カルボキシメチルセルロース、ポリアクリルアミド、アルギン酸ナトリウム、セルロース誘導体、ポリビニルピロリドン、アクリル酸エステル共重合体、スチレン・無水マレイン酸共重合体、エチレン・無水マレイン酸共重合体、スチレン・ブタジエン共重合体、アクリロニトリル・ブタジエン共重合体、ポリ塩化ビニル、ポリ酢酸ビニル、ポリアクリル酸エステル、スチレン／アクリル酸エステル共重合体、ポリウレタン樹脂、ポリビニルブチラール、ポリスチロールおよびそれらの共重合体、ポリアミド樹脂、シリコン樹脂、石油樹脂、テルペン樹脂、ケトン樹脂、クマロン樹脂等を用いることができる。さらに目止め層には、性能を損なわない範囲で濡れ性向上剤、増粘剤や消泡剤等の各種助剤を配合することもできる。
【００１３】
ここで、防湿層の塗布量について説明する。本考案において目止め層を設けない場合、防湿層の塗布量が１０〜２５ｇ／ｍ２になるように塗工するとよい。塗布量が１０ｇ／ｍ２未満であると、充分な防湿性を得ることができず、また２５ｇ／ｍ２より多くの量を設けると、リサイクル性が損なわれ、コスト的にも高価となるため適さない。次に目止め層を設ける場合の防湿層の塗布量について説明する。目止め層が存在する場合は、塗布量が５〜２５ｇ／ｍ２になるように塗工するとよい。目止め層を設けると、その効果により少ない塗布量でも効率的に防湿性を発揮することが可能となるが、塗布量が５ｇ／ｍ２未満になると、充分な防湿性を得ることができない。また、２５ｇ／ｍ２より多くの量を設けると、リサイクル性が損なわれるだけでなくコスト的にも高価になるため適さない。
【００１４】
本考案において目止め層を設ける場合、その塗布量については特に限定はないが３〜２０ｇ／ｍ２が好ましい。３ｇ／ｍ２未満では目止めとしての役割が不十分であるため、その上に塗布される防湿層にピンホール等の塗工不良が生じやすくなる。また、２０ｇ／ｍ２より多く塗布しても必要以上の効果は得られず、加工性やコスト面で不利となるため好ましくない。
【００１５】
本考案では、カール防止や防滑等の目的でバックコート層を設けてもよい。例えば、防湿層が原紙の片面にのみ設けられた場合、もう一方の面にバックコート層を塗工することでカールを抑えることが可能となる。バックコート層は、防湿紙として必要な性能を損なわないものであればどのような塗料を塗工してもよく、例えば目止め層３に使用できる塗料を適用することができる。あるいは防湿性能をより向上させる為に、バックコート層としてサランラテックスからなる防湿層を設けることもできる。もちろん、この場合の防湿層においても、先に目止め層を設けてもよい。
【００１６】
本考案において、防湿層、目止め層およびバックコート層の塗工は一般の塗工設備を用いて行うことができる。例えば、バーコーター、エアーナイフコーター、グラビアコーター、ロールコーター、ブレードコーター、ゲートロールコーター等の方式を適宜使用することができる。
【実施例】
【００１７】
［実施例１］
本考案について実施例を以下に示す。はじめに６５ｇ／ｍ２の原紙を用い、この表面に目止め層として、炭酸カルシウム（商品名「Ｂｒ−１５」、白石工業（株）製）５０質量部とカオリン（商品名「ＵＷ−９０」、エンゲルハード（株）製）５０質量部に対し、ＳＢＲラテックス（商品名「ＧＴ−１７５１」、日本エイアンドエル（株）製）２５質量部とデンプン（商品名「ＭＳ４６００」、日本食品化工（株）製）８質量部を混合した塗料を塗工量が１５ｇ／ｍ２になるように塗工した。さらに目止め層の表面に、サランラテックス（商品名「Ｌ４１１Ａ」、旭化成ケミカルズ（株）製）を塗工量が１２ｇ／ｍ２になるように塗工し、防湿紙を得た。
【００１８】
［実施例２］
５５ｇ／ｍ２の原紙を用い、この表面に実施例１で用いられた目止め層用の塗料と同様のものを塗工量が８ｇ／ｍ２になるように塗工し、目止め層とした。さらに目止め層の表面に、サランラテックス（商品名「Ｌ４１１Ａ」、旭化成ケミカルズ（株）製）を塗工量が１０ｇ／ｍ２になるように２層塗工（１層あたり５ｇ／ｍ２）した。さらに、防湿層が塗工された面と反対側の面にバックコート層として、目止め層と同じ塗料を塗工量が５ｇ／ｍ２になるように設け、防湿紙を得た。
【００１９】
［比較例１］
サランラテックス層を３ｇ／ｍ２設けた以外は、実施例１と同様の手順で防湿紙を得た。
【００２０】
［防湿性の評価］
実施例および比較例で得られた防湿紙を用いて透湿度を測定することにより、それぞれの防湿性を評価した。透湿度は、ＪＩＳ  Ｚ  ０２０８−１９７６（温度条件４０℃、湿度条件９０％ＲＨ）の方法で測定し、４０ｇ／ｍ２・２４ｈ以下を合格とした。
【００２１】
【表１】
0003133128.tif 000003
【００２２】
透湿度の測定結果を表１に示した。表１の結果によると、実施例１および実施例２は透湿度が低く、防湿性に優れていた。これに対して比較例１は、透湿度が６５ｇ／ｍ２・２４ｈであり、満足のいく防湿性は得られなかった。なお、参考例として表１にはポリラミ包装紙の透湿度を示した。ポリラミ包装紙とは、ロール状あるいは平判状の紙の損傷や汚染などを防止するために使用される包装紙であり、雨などの外因による浸水を完全に防ぐ高い防湿性を有するものである。このポリラミ包装紙の透湿度が通常約５０ｇ／ｍ２・２４ｈであることから、本考案の防湿紙が非常に高い防湿性を有することがわかる。
【産業上の利用可能性】
【００２３】
本考案で得られる防湿紙は、例えば電化製品や食品、紙製品等の湿気防止が必要な製品の包装紙として、あるいは紙器や建材等に適用できる。
【図面の簡単な説明】
【００２４】
【図１】本考案による防湿紙の構成例の一部拡大断面図
【図２】本考案による防湿紙の構成例の一部拡大断面図
【図３】本考案による防湿紙の構成例の一部拡大断面図
【符号の説明】
【００２５】
１    原紙
２    サランラテックスからなる防湿層
３    目止め層
４    バックコート層
【図１】
0003133128.tif 000004
【図２】
0003133128.tif 000005
【図３】
0003133128.tif 000006
【手続補正書】
【提出日】平成19年4月2日(2007.4.2)
【手続補正１】
【補正対象書類名】実用新案登録請求の範囲
【補正対象項目名】請求項１
【補正方法】変更
【補正の内容】
【請求項１】
紙の少なくとも片面に塩化ビニリデン系樹脂からなる防湿層を１０〜２５ｇ／ｍ２設けたことを特徴とする防湿紙。
【手続補正２】
【補正対象書類名】実用新案登録請求の範囲
【補正対象項目名】請求項２
【補正方法】変更
【補正の内容】
【請求項２】
紙の少なくとも片面に填料とバインダーを含む目止め層を設け、さらに目止め層の表面に塩化ビニリデン系樹脂からなる防湿層を５〜２５ｇ／ｍ２設けたことを特徴とする防湿紙。
【手続補正３】
【補正対象書類名】明細書
【補正対象項目名】０００７
【補正方法】変更
【補正の内容】
【０００７】
すなわち、本考案の請求項１にかかる考案は、紙の少なくとも片面に塩化ビニリデン系樹脂からなる防湿層を１０〜２５ｇ／ｍ２設けたことを特徴とする防湿紙である。また、本考案の請求項２にかかる考案は、紙の少なくとも片面に填料とバインダーを含む目止め層を設け、さらに目止め層の表面に塩化ビニリデン系樹脂からなる防湿層を５〜２５ｇ／ｍ２設けたことを特徴とする防湿紙である。また、本考案の請求項３にかかる考案は、透湿度が５〜４０ｇ／ｍ２・２４ｈであることを特徴とする請求項１または２に記載の防湿紙である。
【手続補正４】
【補正対象書類名】明細書
【補正対象項目名】０００８
【補正方法】変更
【補正の内容】
【０００８】
本考案の構成例を図面を参考に説明する。図１は本考案の防湿紙の構成例であり、１は原紙、２は塩化ビニリデン系樹脂からなる防湿層を示す。また、図２は原紙１と防湿層２の間に目止め層３を設けたものである。図３は、図２においてさらに防湿層とは反対の面にバックコート層４を設けたものである。
【手続補正５】
【補正対象書類名】明細書
【補正対象項目名】００１０
【補正方法】変更
【補正の内容】
【００１０】
本考案の塩化ビニリデン系樹脂からなる防湿層は、いわゆる「サランラテックス」（登録商標）と呼ばれるポリ塩化ビニリデン系ラテックスの塗料を塗工することにより形成され、これにより優れた防湿効果を得ることができる。また、防湿層の形成に用いる塗料には、防湿性を損なわない範囲で増粘剤、消泡剤等の各種助剤を配合することができる。
【手続補正６】
【補正対象書類名】明細書
【補正対象項目名】００１１
【補正方法】変更
【補正の内容】
【００１１】
本考案では、防湿層で用いる塩化ビニリデン系樹脂が原紙の空隙部分へ必要以上に浸透しないように、防湿層の下に目止め層を設けることができる。この目止め層は、填料とバインダーから成る塗料を塗工して設ける。これにより、原紙表面における繊維間の空隙部に填料が効果的に入り込むことができ、さらには防湿層を塗工する際のハジキを抑えることができる。
【手続補正７】
【補正対象書類名】明細書
【補正対象項目名】００１５
【補正方法】変更
【補正の内容】
【００１５】
本考案では、カール防止や防滑等の目的でバックコート層を設けてもよい。例えば、防湿層が原紙の片面にのみ設けられた場合、もう一方の面にバックコート層を塗工することでカールを抑えることが可能となる。バックコート層は、防湿紙として必要な性能を損なわないものであればどのような塗料を塗工してもよく、例えば目止め層３に使用できる塗料を適用することができる。あるいは防湿性能をより向上させる為に、バックコート層として塩化ビニリデン系樹脂からなる防湿層を設けることもできる。もちろん、この場合の防湿層においても、先に目止め層を設けてもよい。
【手続補正８】
【補正対象書類名】明細書
【補正対象項目名】００１７
【補正方法】変更
【補正の内容】
【００１７】
［実施例１］
本考案について実施例を以下に示す。はじめに６５ｇ／ｍ２の原紙を用い、この表面に目止め層として、炭酸カルシウム（商品名「Ｂｒ−１５」、白石工業（株）製）５０質量部とカオリン（商品名「ＵＷ−９０」、エンゲルハード（株）製）５０質量部に対し、ＳＢＲラテックス（商品名「ＧＴ−１７５１」、日本エイアンドエル（株）製）２５質量部とデンプン（商品名「ＭＳ４６００」、日本食品化工（株）製）８質量部を混合した塗料を塗工量が１５ｇ／ｍ２になるように塗工した。さらに目止め層の表面に、塩化ビニリデン系樹脂（商品名「Ｌ４１１Ａ」、旭化成ケミカルズ（株）製）を塗工量が１２ｇ／ｍ２になるように塗工し、防湿紙を得た。
【手続補正９】
【補正対象書類名】明細書
【補正対象項目名】００１８
【補正方法】変更
【補正の内容】
【００１８】
［実施例２］
５５ｇ／ｍ２の原紙を用い、この表面に実施例１で用いられた目止め層用の塗料と同様のものを塗工量が８ｇ／ｍ２になるように塗工し、目止め層とした。さらに目止め層の表面に、塩化ビニリデン系樹脂（商品名「Ｌ４１１Ａ」、旭化成ケミカルズ（株）製）を塗工量が１０ｇ／ｍ２になるように２層塗工（１層あたり５ｇ／ｍ２）した。さらに、防湿層が塗工された面と反対側の面にバックコート層として、目止め層と同じ塗料を塗工量が５ｇ／ｍ２になるように設け、防湿紙を得た。
【手続補正１０】
【補正対象書類名】明細書
【補正対象項目名】００１９
【補正方法】変更
【補正の内容】
【００１９】
［比較例１］
塩化ビニリデン系樹脂の塗工量が３ｇ／ｍ２になるように塗工した以外は、実施例１と同様の手順で防湿紙を得た。
【手続補正１１】
【補正対象書類名】明細書
【補正対象項目名】００２５
【補正方法】変更
【補正の内容】
【００２５】
１    原紙
２    塩化ビニリデン系樹脂からなる防湿層
３    目止め層
４    バックコート層